(57)【要約】      （修正有）【課題】歩留りの向上は地合とトレードオフの関係にあり、地合を悪化させることなく、歩留剤の効果を十分に発揮させる技術の開発が望まれており、紙の地合や操業性を悪化させることなく、高灰分の紙を高い歩留りで製造する方法の提供。【解決手段】同心状構造の多流体ノズルを有する噴射装置によって、紙料に対して、１種以上の製紙用薬品を他の液体とともに噴射して混合させることを含む紙の製造方法であって、この方法では、多流体ノズルの最も外側のノズル２１から噴射される液体の噴射圧が、紙料流れ２４の圧力より３．１ｂａｒ以上高い。【選択図】図２
2011117118.tif 000002
【特許請求の範囲】
【請求項１】
同心状構造の多流体ノズルによって、紙料に対して、１種以上の製紙用薬品を他の液体とともに噴射して混合させることを含む、紙の製造方法であって、
多流体ノズルの最も外側のノズルから噴射される液体の噴射圧が、紙料流れの圧力より３．１ｂａｒ以上高い、上記方法。
【請求項２】
多流体ノズルの最も外側のノズルから噴射される液体の噴射圧が、最も内側のノズルから噴射される液体の噴射圧より２．２ｂａｒ以上高い、請求項１または２に記載の方法。
【請求項３】
他の液体が、紙料、白水、クリア白水、清水から選択される１つ以上である、請求項１または２に記載の方法。
【請求項４】
前記紙料の濃度が２重量％以下である、請求項１〜３のいずれかに記載の方法。
【請求項５】
前記紙料が、スクリーンを通過した後の紙料である、請求項１〜４のいずれかに記載の方法。
【請求項６】
前記製紙用薬品が歩留剤を含む、請求項１〜５のいずれかに記載の方法。
【請求項７】
前記紙の灰分が８重量％以上である、請求項１〜６のいずれかに記載の方法。
【発明の詳細な説明】
【技術分野】
【０００１】
本発明は、紙の製造方法に関する。特に本発明は、オフセット印刷、グラビア印刷等の各種印刷方式に供される印刷用紙に適した紙の製造方法に関する。
【背景技術】
【０００２】
印刷用紙に求められる重要な品質の１つに、印刷が反対面から透けて見える現象、いわゆる「裏抜け」を防止することがある。印刷用紙の中でも新聞用紙は、低坪量で軽量であり、かつ、浸透乾燥型インキを用いて熱乾燥工程を含まないコールドセット型オフセット印刷機で印刷されることが多いため、裏抜けの防止は技術的に年々困難になっている。
【０００３】
一般に、裏抜けを抑制するためには、紙の不透明度を上げることが最も効果的であるとされる。紙の不透明度を上げる方法としては、比散乱係数が高く不透明度の上昇効果が大きい填料を紙に配合し、紙中灰分を高めることが有効である。
【０００４】
しかし、近年、紙の製造においては、紙への古紙配合率の増加、紙の製造の高速化や中性化、ワイヤーパートのツインワイヤー化などが進められており、これらの技術動向は、紙料中のパルプ原料および填料（もしくは灰分）の歩留りを低下させる方向に働くため、紙の高灰分化が技術的に難しくなっている。
【０００５】
このような製紙技術の近年の動向に照らして、紙中灰分の高い印刷用紙を高い歩留りで製造する技術の開発が重要である。一般に、パルプや填料などの歩留りを向上させるために歩留向上剤（歩留剤）が使用されるが、歩留剤の添加方法に関してこれまでに以下の技術が提案されている。
【０００６】
特許文献１（特表２００７−５０８１２９号公報）には、保持化学物質を液体流れに供給する前に、保持化学物質をあらかじめ清水または循環液と混合し、その後、その保持化学物質溶液を液体流れに供給することによって、少量の化学物質を液体流れに効率よく混合させることが記載されている。
【０００７】
特許文献２（特開２００２−２２７０９０号公報）には、種箱、ファンポンプの手前、またはスクリーンの入口で重合系カチオン性高分子及び／または重縮合系カチオン性物質を添加し、スクリーン入口または出口で重合系カチオン性水溶性高分子を添加することによって、歩留りを高めることが記載されている。
【０００８】
特許文献３（特開２００４−１７６１８４号公報）には、モジュールジェット型抄紙機で抄紙する場合において、製紙原料及びヘッドボックスに返送される白水中に歩留向上剤を添加することによって、歩留りを向上させることが記載されている。
【先行技術文献】
【特許文献】
【０００９】
【特許文献１】特表２００７−５０８１２９号公報
【特許文献２】特開２００２−２２７０９０号公報
【特許文献３】特開２００４−１７６１８４号公報
【発明の概要】
【発明が解決しようとする課題】
【００１０】
一般に、紙の製造において歩留りを向上させるため、歩留剤と呼ばれる薬品が紙料に添加される。紙料に添加された歩留剤は、紙料中でパルプ繊維や填料などと比較的弱い凝集を形成し、抄紙時の歩留りを向上させる。一方で、歩留剤の添加量が多すぎる場合など、歩留剤によって紙料が強く凝集しすぎると、紙の地合が悪化し、紙にムラが生じることになる。
【００１１】
紙の地合を悪化させることなく歩留りを向上させるためには、歩留剤を紙料に十分に混合させ、紙料の凝集状態を均一にすることが重要になる。そのための一つの方法として、紙料が抄紙ワイヤーへ噴射されるよりもかなり前の段階で歩留剤を紙料に添加して、歩留剤を紙料中に十分に分散させることが考えられる。しかし、十分な時間的余裕をもって歩留剤を紙料に添加することにより混合状態を改善することができるものの、その紙料がスクリーンなどを通過する際に機械的せん断負荷を受けると歩留剤の効果が低下したり、また、歩留剤の効果が経時的に減衰するため、歩留剤を多量に添加することが必要になる。
【００１２】
そこで、紙料が抄紙ワイヤーへ噴射される直前、すなわち、紙料がヘッドボックスに入る直前に歩留剤を紙料に添加することが考えられる。この方法によれば歩留剤の効果の経時的減衰や機械的せん断力による歩留効果の低下を回避できるものの、歩留剤が紙料に分散する時間が極めて短く、また、紙料の流れが層流となっているため、歩留剤と紙料とが十分に混合されず、紙料の凝集が不均一となる。そのため、紙の地合が悪化し、極端な場合には断紙などのトラブルが生じてしまう。
【００１３】
このように、歩留りの向上は地合とトレードオフの関係にあり、地合を悪化させることなく、歩留剤の効果を十分に発揮させる技術の開発が望まれていた。特に、填料を多く配合した印刷用紙においては、灰分の歩留りを高く維持して高い操業性で紙を製造する技術が必要である。以上のような状況に鑑み、本発明の課題は、紙の地合や操業性を悪化させることなく、高灰分の紙を高い歩留りで製造する方法を提供することである。
【課題を解決するための手段】
【００１４】
本発明者らは、上記課題を解決するために種々検討を行った結果、紙料の流れに対して、同心状構造の多流体ノズルを有する噴射装置を用いて、製紙用薬品と他の液体とを混合させつつ噴射することによって、歩留剤を紙料に迅速に混合させることができ、歩留剤の効果が最大限に発揮されることを見出した。しかしながら、同心状構造の多流体ノズルを用いて、製紙用薬品の流れと他の液体の流れとを混合させつつ噴射する際、特に他の液体として紙料を用いる場合、紙料に含まれる繊維の絡み合いや堆積、製紙用薬品などによって生じた粕（シャイブ、デポジットなど）が発生し、その粕が抄紙機における断紙や紙の紙面欠陥を誘発することがあった。粕は、多流体ノズル内部、流体が合流する場所、多流体ノズルに流体を加圧して供給するポンプがある場合はその内部やポンプに接続している配管内部、などに形成されやすい。
【００１５】
そこで、本発明者は、多流体ノズルを用いた製紙用薬品の添加による利点を残しつつ、多流体ノズルにおける粕の発生を抑制する技術を鋭意検討したところ、同心状構造の多流体ノズルの最も外側のノズルから噴射される液体の噴射圧を高くすると、多流体ノズルを使用した際の粕の発生を抑制しつつ、製紙用薬品を効率的に紙料に混合できることを見出し、本発明を完成させた。
【００１６】
本発明は、これに限定されるものではないが、以下の発明を包含する。
（１）  同心状構造の多流体ノズルを有する噴射装置によって、紙料に対して、１種以上の製紙用薬品を他の液体とともに噴射して混合させることを含む、紙の製造方法であって、多流体ノズルの最も外側のノズルから噴射される液体の噴射圧が、紙料流れの圧力より３．１ｂａｒ以上高い、上記方法。
（２）  多流体ノズルの最も外側のノズルから噴射される液体の噴射圧が、最も内側のノズルから噴射される液体の噴射圧より２．２ｂａｒ以上高い、（１）に記載の方法。
（３）  他の液体が、紙料、白水、クリア白水、清水から選択される１つ以上である、（１）または（２）に記載の方法。
（４）  前記紙料の濃度が２重量％以下である、（１）〜（３）のいずれかに記載の方法。
（５）  前記紙料が、スクリーンを通過した後の紙料である、（１）〜（４）のいずれかに記載の方法。
（６）  前記製紙用薬品が歩留剤を含む、（１）〜（５）のいずれかに記載の方法。
（７）  前記紙の灰分が８重量％以上である、（１）〜（６）のいずれかに記載の方法。
【発明の効果】
【００１７】
本発明によれば、歩留剤を始めとする製紙用薬品を紙料に迅速かつ均一に混合させることができ、さらに、多流体ノズルにおける粕の発生を抑制することができる。また、本発明によれば、製紙用薬品の効果を十分に発揮させることができるため、薬品の添加量を少なくすることができる。そして、紙の地合や操業性を悪化させることなく、高灰分の紙を高い歩留りで製造することができる。
【図面の簡単な説明】
【００１８】
【図１】図１は、本発明の１態様における製紙用薬品の添加位置を示す模式図である。
【図２】図２は、本発明の１態様における多流体ノズルから噴射される流体の流れを示す模式図である。
【図３】図３は、本発明の１態様における液体の流れを示す模式図である。
【発明を実施するための形態】
【００１９】
紙
本発明は、１つの態様において、同心状構造の多流体ノズルを有する噴射装置によって、紙料に対して、１種以上の製紙用薬品を他の液体とともに噴射して混合させることを含む、紙の製造方法である。本発明によれば、歩留剤などの製紙用薬品の効果を十分に発揮させることができるため、本発明により製造される紙は、紙に内添する填料を多くすることができ、例えば、灰分が８重量％以上の比較的高灰分である紙も安定して製造することができる。したがって、本発明によれば、不透明度が高く、各種印刷用途に好適に用いることができる印刷用紙を高い操業性で製造することができる。なお、本発明における紙とは板紙を含まない。本発明によって得られる紙は、例えば、コールドオフセット印刷やヒートオフセット印刷などの平版印刷、グラビア印刷などの凹版印刷、凸版印刷などの印刷方式で印刷することができる。したがって、本発明によって製造される紙は、例えば、上質印刷用紙、中質印刷用紙、新聞用紙、書籍用紙、各種コート紙用の原紙、情報記録用紙などとして用いることができる。
【００２０】
本発明の抄紙系は、特に制限されず、中性紙でも酸性紙でもよいが、本発明の紙が炭酸カルシウムを比較的多く含有する場合、中性紙であることが好ましい。具体的には、本発明においては、紙面ｐＨが６．０〜９．０であることが好ましく、７．０〜８．０であることがより好ましい。
【００２１】
本発明の望ましい態様において、本発明の紙の灰分は８重量％以上であるが、本発明によれば高灰分の紙の歩留りを効果的に向上させることができるため、灰分が１０重量％以上であることが好ましく、１２重量％以上がより好ましく、１５重量％以上がさらに好ましい。このような高灰分の紙の製造において、本発明の効果を大きく享受することができる。灰分の上限は特にないが、紙の強度や操業性を考慮すると、４０重量％以下であることが好ましい。
【００２２】
一般に灰分は、紙に含まれる無機物の量を示すため、基本的に紙中に含まれる填料の量を反映する。紙の灰分は、紙料に添加されるフレッシュな填料に由来するものと、ＤＩＰ（古紙パルプ、脱墨パルプ）などのパルプ原料によって持ち込まれるもので主に構成される。ＤＩＰによって持ち込まれる灰分としては、炭酸カルシウムが比較的多いが、炭酸カルシウム以外の無機成分も含まれ、炭酸カルシウムと他の無機成分との割合は、新聞古紙や雑誌古紙などの古紙の種類や回収状況などによって異なる。本発明において灰分は、ＪＩＳ  Ｐ  ８２５１に規定される紙および板紙の灰分試験方法に準拠し、燃焼温度を５２５±２５℃に設定した方法で測定される。
【００２３】
本発明の紙に使用される填料は、特に制限はないが、例えば、重質炭酸カルシウムや軽質炭酸カルシウムなどの炭酸カルシウム、酸化チタン、クレー、シリカ、タルク、カオリン、焼成カオリン、デラミカオリン、炭酸マグネシウム、炭酸バリウム、酸化亜鉛、酸化珪素、非晶質シリカ、水酸化アルミニウム、水酸化カルシウム、水酸化マグネシウム、水酸化亜鉛、酸化チタン、ベントナイトなどの無機填料；尿素−ホルマリン樹脂、ポリスチレン樹脂、メラミン樹脂、フェノール樹脂、微小中空粒子等の有機填料；を単独または適宜２種類以上を組み合わせて使用することができる。また、製紙スラッジや脱墨フロス等を原料とした再生填料も使用することができる。特に、本発明においては、安価でかつ光学特性に優れていることから、炭酸カルシウムを填料として使用することが好ましい。また、炭酸カルシウム−シリカ複合物（例えば、特開２００３−２１２５３９号公報あるいは特開２００５−２１９９４５号公報等に記載の軽質炭酸カルシウム−シリカ複合物）などの複合填料も使用可能である。酸性抄紙では、前記中性抄紙で使用する填料から、酸溶解性のものを除いた填料が使用され、その単独または適宜２種類以上を組み合わせて使用される。
【００２４】
特に本発明においては、紙の不透明度や白色度を比較的低コストで向上させることができるため、炭酸カルシウムを内添填料として配合することが好ましい。不透明度や白色度を高めるという観点から、本発明の紙は、非塗工紙の場合、炭酸カルシウム含量が５重量％以上であることが好ましく、６重量％以上であることがより好ましく、７重量％以上であることがさらに好ましい。塗工紙の場合は、原紙の炭酸カルシウム含量が５重量％以上であることが好ましく、６重量％以上であることがより好ましく、７重量％以上であることがさらに好ましい。
【００２５】
本発明で用いるパルプは特に制限されず、一般的なパルプを用いることができ、具体的には、一般的な木材パルプに加えて、リンターパルプ、麻、バガス、ケナフ、エスパルト草、ワラなどの非木材パルプ、レーヨン、アセテートなどの半合成繊維、ポリオレフィン、ポリアミド、ポリエステルなどの合成繊維などを使用することができる。具体的には、機械パルプ(ＭＰ)、脱墨パルプ（ＤＩＰ、古紙パルプとも呼ばれる）、広葉樹クラフトパルプ（ＬＫＰ）、針葉樹クラフトパルプ（ＮＫＰ）など、紙の抄紙原料として一般的に使用されているものを好適に使用することができ、適宜、これらの１種類または２種類以上を配合して使用される。機械パルプとしては、砕木パルプ(ＧＰ)、リファイナー砕木パルプ(ＲＧＰ)、サーモメカニカルパルプ(ＴＭＰ)、ケミサーモメカニカルパルプ(ＣＴＭＰ)、ケミグランドパルプ(ＣＧＰ)、セミケミカルパルプ(ＳＣＰ)などが挙げられる。
【００２６】
一般に古紙配合率を高くすると、インキ成分などのマイナスに帯電した微細粒子が抄紙系に多く流入するが、これらのマイナスに帯電した粒子は互いに反発し合い、同じくマイナスに帯電しているパルプ繊維とも容易に結合しないため、マイナスに帯電したコロイド粒子が抄紙系内に蓄積し、カチオン性の歩留剤の効果を著しく低下させる。この点、歩留りが低下しやすいＤＩＰを多く配合する場合に本発明を適用すると、歩留剤などの効果を十分に発揮させることができ、特に有利である。したがって、本発明の１つの態様において、パルプ原料に占めるＤＩＰの割合は、１０重量％以上が好ましく、１５重量％以上がより好ましく、２０重量％以上がさらに好ましい。ＤＩＰとしては、上質紙、中質紙、下級紙、新聞紙、チラシ、雑誌などの選別古紙やこれらが混合している無選別古紙、コピー紙や感熱紙、ノーカーボン紙などを含むオフィス古紙を原料とするＤＩＰなどを好適に使用することができる。
【００２７】
本発明の紙の坪量は、各種用途に応じて設定され特に制限されるものではないが、２２５ｇ／ｍ２以下であることが多く、印刷用紙としては通常３０〜１５０ｇ／ｍ２、好ましくは３０〜１２０ｇ／ｍ２である。
【００２８】
製紙用薬品の紙料への混合
（噴射圧）
本発明の紙の製造方法は、同心状構造の多流体ノズルを有する噴射装置によって、歩留剤などの製紙用薬品を他の液体とともに紙料流れに対して噴射して混合させることを含み、多流体ノズルの最も外側のノズルから噴射される液体の噴射圧を、合流させる紙料流れの圧力（内圧）よりも３．１ｂａｒ以上高くする。本発明の好ましい態様において、多流体ノズルの最も外側のノズルから噴射される液体の噴射圧は、合流させる紙料流れの圧力（内圧）よりも３．５ｂａｒ以上高くすることが好ましく、４．０ｂａｒ以上高くすることがより好ましい。また、多流体ノズルの最も外側のノズルから噴射される液体の噴射圧を極端に高圧にしすぎると、液体と紙料が均一に混合せずにヘッドボックスから噴射されて地合が悪化する恐れがあるため、多流体ノズルの最も外側のノズルから噴射される液体の噴射圧は、合流させる紙料流れの圧力（内圧）よりも４．５ｂａｒを超えて高くしない方がよい。
【００２９】
このように多流体ノズルの最も外側のノズルから噴射される液体の噴射圧を一般的な範囲より高くすることによって、多流体ノズルにおける粕（シャイブ、デポジットなど）の発生を抑制することができ、抄紙機における断紙や紙の紙面欠陥を防ぐことができる。ちなみに、例えば、後述するWetend technologies社の３流体ノズルを有する噴射装置（TrumpJet）では、多流体ノズルの最も外側のノズルから噴射される液体の噴射圧を、合流させる流れの圧力（内圧）より２．０ｂａｒ程度高くすることが推奨されており、その程度の圧力で操業することが一般的である。
【００３０】
本発明によって、多流体ノズルにおける粕の発生が抑制される理由の詳細は明らかでなく、本発明はこれに限定されるものでないが、多流体ノズルの最も外側のノズルから噴射される液体の噴射圧を高くすることによって、紙料流れに由来する紙料が多流体ノズルの噴射部先端や噴射部内部に流入しにくくなるため、紙料に含まれる繊維などが局所的に絡み合い・堆積することが物理的に防止され、結果として粕の形成が抑制されたものと推測される。
【００３１】
また、本発明の好ましい態様において、多流体ノズルの最も外側のノズルから噴射される液体の噴射圧が、最も内側のノズルから噴射される液体の噴射圧より２．２ｂａｒ以上高いことが好ましい。このように液体を噴射することによって、液体の流れ同士が巻き込まれて、製紙用薬品を迅速に紙料流れに合流・混合されることができる。また、最も内側のノズルから噴射される液体の噴射圧が極端に低い場合、または外側の噴射圧と内側の噴射圧との差圧が極端に低い場合は、圧力差によって最も外側のノズルから噴射される液体などが内側から噴射される噴射口に混入し、最も内側のノズルから噴射される液体がノズルから十分に噴射されない恐れがあるという観点から、多流体ノズルの最も外側のノズルから噴射される液体の噴射圧は、最も内側のノズルから噴射される液体の噴射圧より３．５ｂａｒを超えて高くしない方がよい。
【００３２】
（紙料濃度）
本発明の好ましい態様においては、歩留剤などの製紙用薬品が、２重量％以下という比較的低濃度の紙料に添加される。一般にパルプや填料、各種薬品などを含んでなる紙料は、ミキシングチェスト、マシンチェスト、種箱などにおいて混合され、徐々に希釈されてからヘッドボックスに送られ、ヘッドボックスから抄紙ワイヤーに噴射されて、紙が形成される。種箱などにおける紙料は固形分濃度が３重量％以上であることが多く、その後、白水などによって紙料が希釈されて２重量％以下になるが、本発明においては、２重量％以下まで希釈された後の紙料に対して歩留剤その他の製紙用薬品を添加する。製紙用薬品を添加する際のより好ましい紙料濃度は１．８重量％以下、さらに好ましくは１．６重量％以下である。また、理由は明らかではないが、紙料に含まれる繊維の中で１ｍｍを超える繊維の比率が多い場合に、繊維同士が絡み合いやすくなり、それによって生成された繊維の塊や粕が紙の欠陥発生や抄紙工程での断紙の原因の一つになると考えられることから、本発明では、ヘッドボックスにおけるパルプ全繊維に対し繊維長１ｍｍ以上の繊維量が５０長さ加重重量％以下であることが好ましく、４０長さ加重重量％以下であることがより好ましい。
【００３３】
（添加場所とタイミング）
本発明の好ましい態様において、歩留剤などの製紙用薬品を添加する場所は、種箱からヘッドボックスの間である。一般に種箱などで混合された紙料は、ファンポンプなどによって白水などで希釈され、さらに、クリーナーやスクリーンなどで異物を除去してから、ヘッドボックスに送られ、抄紙ワイヤーに噴射される。本発明において歩留剤などの製紙用薬品を添加する場所は、種箱より後であり、特に、スクリーンを通過した後の紙料に製紙用薬品を添加することが好ましい。従来、歩留剤を紙料に十分に混合させるために、スクリーンを通過前の紙料に歩留剤を添加していたが、本発明においては、スクリーンを通過した後の紙料に製紙用薬品を添加することによって、スクリーンを通過する際に受ける機械的せん断力を回避することができ、歩留剤などの製紙用薬品の効果を損なうことなく発揮させることが可能になる。つまり、スクリーンを通過する前の紙料に歩留剤などを添加すると、歩留剤などの製紙用薬品を均一に分散させることはできるものの、歩留剤などの製紙用薬品とパルプや填料との凝集がスクリーン通過時に破壊され、歩留り効果が低下してしまうおそれがある。
【００３４】
異物除去用のスクリーンは、特に制限されず、一般的に使用されるものを用いることができ、例えば、丸孔またはスリット状等の開口部を有するスクリーンバスケットを使用することができる。具体的には、開口部などが異なる複数のスクリーンを組み合わせて使用することもできる。１つの態様においてスクリーンでは、スクリーンの開口部よりも大きな異物が紙料から除去されるが、紙料が回転ブレードによって加速され、この遠心力によって異物が外に押し出される。また、本発明においては、スクリーン以外にも、クリーナーなどの他の異物除去装置を組み合わせて使用することができる。ここで、紙料から異物を除去する装置は、大きい異物を除去するスクリーンと、重い異物を除去する（バキューム）クリーナーの２つに大きく分けられ、通常、これらを適宜組み合わせて紙料から異物が除去される。
【００３５】
本発明において製紙用薬品を添加するタイミングは、特に制限されないが、ヘッドボックスから紙料が噴射される前の５秒以内であることが好ましい。このようなヘッドボックスから紙料が噴射される直前の段階で歩留剤などを添加することによって、歩留剤などの薬品の効果が経時的に減衰することを回避することができ、薬品の効果を最大限に発揮させることができる。本発明において製紙用薬品を添加するタイミングは、ヘッドボックスから紙料が噴射される前の４秒以内がより好ましく、ヘッドボックスから紙料が噴射される前の２秒程度のタイミングであることが最も好ましい。一方、歩留剤などの薬品の十分な混合を確保するため、ヘッドボックスから紙料が噴射されるより０．５秒以上前に製紙用薬品を添加することが好ましい。
【００３６】
（製紙用薬品）
本発明において紙料に添加される製紙用薬品は、特に制限されず、種々の薬品を単独または組み合わせて用いることができる。具体的には、本発明の製紙用薬品としては、例えば、歩留剤、濾水性向上剤、凝結剤、硫酸バンド、ベントナイト、シリカ、サイズ剤、乾燥紙力剤、湿潤紙力剤、嵩高剤、填料、染料、消泡剤、紫外線防止剤、退色防止剤、ピッチコントロール剤、スライムコントロール剤などの製紙用薬品を用いることができる。中でも、短時間で紙料との混合ができるという本発明の効果を大きく享受できる点で、製紙用薬品として歩留剤を添加することが特に好ましい。歩留剤の他、本発明の製紙用薬品として好適に使用できるものとしては、ポリアクリルアミド系高分子、ポリビニルアルコール系高分子、カチオン性澱粉、各種変性澱粉、尿素・ホルマリン樹脂、メラミン・ホルマリン樹脂などの内添乾燥紙力増強剤；ポリアミドポリアミンエピクロロヒドリン樹脂などの内添湿潤紙力増強剤；ロジン系サイズ剤、ＡＫＤ系サイズ剤、ＡＳＡ系サイズ剤、石油系サイズ剤、中性ロジンサイズ剤などの内添サイズ剤；などを挙げることができる。
【００３７】
（歩留剤）
本発明によって歩留剤を添加する場合、歩留剤の種類は特に制限されず、有機歩留剤、無機歩留剤、あるいは、複数の歩留剤の混合システムを用いることもできる。本発明において歩留剤とは、パルプや填料の歩留りを向上させるために用いられる製紙用薬品であり、濾水性向上剤や凝結剤などの名称で販売等されていたとしても、歩留り向上効果があれば本発明における歩留剤に該当する。本発明においては極めて短時間で製紙用薬品を紙料に混合できるため、経時的に効果が変化するようなデリケートな歩留剤であっても好適に使用することができ、本発明においては、ポリマー系歩留剤を好ましく用いることができる。また、歩留剤の添加量は、パルプ固形分に対して４００ｐｐｍ以下が好ましく、３００ｐｐｍ以下がより好ましく、２００ｐｐｍ以下がさらに好ましい。歩留剤の添加量が多すぎると、凝集力が強くなりすぎ、地合が悪化する可能性があるためである。一方、歩留剤の効果を発揮させるため、歩留剤を１０ｐｐｍ以上添加することが好ましい。
【００３８】
本発明で用いる歩留剤としては、例えば、カチオン性ポリマー、アニオン性ポリマー、両性ポリマー、非イオン性ポリマーなどが挙げられる。また、ポリエチレンオキサイドとフェノール樹脂（スルホン化フェノールホルムアルデヒド樹脂など）、カチオン性ポリマーとカチオン性ポリマー、カチオン性ポリマーに加えてアニオン性のベントナイトやコロイダルシリカ等の無機微粒子あるいはアクリルアミドが架橋重合したマイクロポリマーとよばれる有機系微粒子を併用する歩留りシステムのように、複数の薬剤を併用することも可能である。また、歩留りを高める目的で、硫酸バンド、ポリ塩化アルミニウムなどの無機凝結剤や、ポリアミンやポリエチレンイミン、ポリビニルアミン、ポリＤＡＤＭＡＣ（ジアリルジメチルアンモニウムクロリドポリマー）、ポリＤＡＤＭＡＣとアクリルアミドの共重合物などの有機凝結剤を併用してもよい。凝結剤は、配合前のパルプ、填料、薬品などの一種以上に添加され、多段添加することもできる。
【００３９】
歩留剤として用いるカチオン性ポリマーは、例えば、カチオン性モノマーと非イオン性モノマーとを共重合して得ることができ、カチオン性モノマーとしては、カチオン性ビニル単量体である（メタ）アクリル酸ジメチルアミノエチルやジメチルアミノプロピル（メタ）アクリルアミドなどのアクリルアミドなどを挙げることができる。また、非イオン性単量体の例としては、（メタ）アクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミドアクリロイルモルホリン、アクリロイルピペラジンなどが挙げられる。これらの中でアクリルアミドが最も好ましい。また、ポリマー化した後に加水分解などを行なって製造するポリビニルアミンなどに対しても用いることができる。
【００４０】
歩留剤として用いる両性ポリマーは、例えば、アニオン性ビニル単量体とカチオン性単量体とを共重合して得ることができ、アニオン性ビニル単量体としては、アクリルアミド２−メチルプロパンスルホン酸、スチレンスルホン酸、（メタ）アリルスルホン酸、ビニルスルホン酸、（メタ）アクリル酸、マレイン酸あるいはイタコン酸などを挙げることができる。
【００４１】
歩留剤としてアニオン性ポリマーや非イオン性ポリマーを使用する場合も、種類は特に制限されず、公知のポリマーを使用することができる。
本発明の望ましい態様において使用する歩留剤としては、カチオン性の直鎖状または分枝状ポリマーが好ましく、製品の形態として、エマルション型もしくはディスパージョン型ポリマーであることが好ましい。種類としては、ポリアクリルアミド（ＰＡＭ）系物質が好ましい。エマルション型で直鎖状のカチオン性ポリアクリルアミド系物質、ディスパージョン型で直鎖状のカチオン性ポリアクリルアミド系物質がより好ましい。
【００４２】
本発明で使用される歩留剤は、市販されている物質の中から適宜選定して使用することができる。カチオン性ポリアクリルアミド系物質の場合、公知の方法で乳化重合されるが、好ましくは油中水型の逆相エマルション化法で合成される。この具体的な組成としては、該物質中にアクリルアミドモノマーユニットを構造単位として含むものであれば特に限定はないが、例えば、アクリル酸エステルの４級アンモニウム塩とアクリルアミドとの共重合物、あるいはアクリルアミドとアクリル酸エステルを共重合させた後、４級化したアンモニウム塩が挙げられる。
【００４３】
また、本発明では、歩留りを高めつつ地合を良好にする観点から、歩留剤の分子量として極限粘度法による重量平均分子量が１０００万以上であることが好ましく、１５００万以上のものがより好ましく、重量平均分子量が２０００万以上のものが特に好ましい。
【００４４】
また、歩留りを高める観点からカチオン電荷密度は高い方がよく、具体的には０．５ｍｅｑ／ｇ以上が好ましく、１ｍｅｑ／ｇ以上がより好ましく、１．５ｍｅｑ／ｇ以上がさらに好ましく、２ｍｅｑ／ｇ以上が最も好ましい。新聞用紙を抄造する場合、紙料のカチオン要求量は極めて高いので、カチオン電荷密度は高い方がよい。なお、カチオン電荷密度の上限は特に限定されないが、電荷密度を高くしたまま物質を高分子化することは技術的に難しいことや、製造コストが高くなることを考慮すると、５．０ｍｅｑ／ｇ程度である。
【００４５】
また、本発明では粘度の低い歩留剤、すなわち温度２５℃における０．３重量％水溶液のＢ型粘度が２００ｍＰａ・ｓ以下、好ましくは１５０ｍＰａ・ｓ以下であるものを用いることにより、粕の発生を抑制しつつ製紙用薬品を効率的に紙料に混合できることを見出した。ここで、０．３重量％水溶液とは、通常製紙工場では歩留剤の原液を一定濃度に希釈して貯蔵し、使用時にさらに一定濃度に希釈するが、その貯蔵時の水溶液濃度がだいたい０．３重量％であることによる。
【００４６】
さらに、歩留剤の粒子径が小さいほど拡散性に優れ、薬品と紙料の接触する機会が増加することで均一に混合されやすく、不均一な凝集塊を形成しにくくなると考えられるため、粕発生の抑制の観点から、光子相関法による平均粒子径として１０００ｎｍ以下であることが好ましく、５００ｎｍ以下であることがより好ましく、２００ｎｍ以下であることが最も好ましい。
【００４７】
（他の液体）
本発明においては、歩留剤を初めとする製紙用薬品を、他の液体とともに紙料に噴射する。本発明で使用する他の液体に特に制限はなく、工業用水などの通常の清水、白水、クリア白水、本流から抜き出した紙料、製紙用薬品を含有する水溶液などを適宜使用することができるが、清水、白水、クリア白水、紙料などを特に好適に用いることができる。これらの他の液体は、単独または２種以上混合して用いることができる。また、これらの液体の温度は、特に制限はないが、５〜５０℃程度が好ましい。
【００４８】
本発明において白水とは、抄紙機のワイヤーパートおよびプレスパートからの搾水であり、クリア白水とは、白水を含む抄紙工程全般で回収された工程水から固形分をある程度除去したものである。クリア白水を得る手段として、ディスクフィルターやクロフター（加圧浮上装置）などが一般に用いられ、例えば、ディスクフィルターを用いる場合、長繊維を含むパルプと白水を混合した後にフィルターで固形分を回収分離してクリア白水を得ることができ、クロフターを用いる場合、白水に空気を導入した後、大気開放した際に発生する気泡によって填料や繊維分などの固形分を回収分離してクリア白水を得ることができる。一般に白水の濃度は０．２〜１．５重量％程度、クリア白水の濃度は０．００１〜０．２重量％程度である。
【００４９】
（作用）
本発明においては、歩留剤を初めとする製紙用薬品を、他の液体とともに紙料に噴射することによって、紙料に対して製紙用薬品を迅速かつ均一に混合することができる。本発明によって迅速かつ均一な混合が可能になる理由の詳細は完全には明らかでなく、本発明はこれに拘束されるものではないが、製紙用薬品を含む液体を紙料に噴射することによって、配管中で層流を形成しやすい低濃度紙料に製紙用薬品を均一に行き渡らせ、また、製紙用薬品を含む液体を他の液体とともに噴射させることによって、製紙用薬品を含む液体の流れを他の液体の流れに瞬時に巻き込ませて迅速な混合を可能にしているものと考えられる。また、本発明によれば、製紙用薬品を紙料中に効率よく混合し、製紙用薬品の効果を十分に発揮させることができるため、従来より製紙用薬品の使用量を抑制することができ、コストダウンの観点からも有利である。
【００５０】
（噴射）
本発明において液体を紙料に噴射するとは、液体を紙料に単に合流させるのでなく、一定以上の圧力をもって紙料流れに液体を導入することをいい、具体的には、紙料流れの内圧よりも０．２ｂａｒ以上高い圧力で液体を導入することをいう。圧力の調整は、例えば、流体を送り出すポンプの出力を調整することによって行うことができる。なお、噴射される液体の流量は、抄速や配管の大きさなどに基づいて適宜決定される。
【００５１】
本発明においては、１種以上の製紙用薬品を、他の液体とともに紙料へ噴射するため、製紙用薬品を含む液体と他の液体という少なくとも２種類の液体を紙料流れへ噴射する。本発明において「１種以上の製紙用薬品を他の液体とともに噴射して混合させる」という場合は、１種以上の製紙用薬品を他の液体とともにそのまま噴射して紙料流れと混合させてもよく、また、１種以上の製紙用薬品を他の液体と混合し両者を一体として噴射して紙料流れと混合させてもよい。本発明においては、製紙用薬品を含む液体が複数あってもよく、また、他の液体が複数あってもよい。後述するように多流体ノズルを介して液体を紙料に噴射する場合、液体は３種類以上あってよい。例えば、製紙用薬品を含む液体の流れが１つあり、他の液体からなる流れが２つある場合、同心状の３流体ノズルを用いて、他の液体からなる第１の流れを最も外側に噴射し、他の液体からなる第２の流れを最も内側に噴射するとともに、製紙用薬品を含む液体の流れを、他の液体からなる第１および第２の流れの間に噴射することができ、このように液体を噴射することによって、液体の流れ同士が巻き込まれて、迅速に混合される。この場合、最も外側の噴射圧と最も内側の噴射圧とを異ならせると迅速に混合できるため好ましく、例えば、前者を、紙料流れの内圧よりも３．１ｂａｒ以上高い圧力で設定し、後者を、紙料流れの内圧よりも０．５ｂａｒ以上高い圧力に設定する。外側の噴射圧と、内側の噴射圧との差圧の大きさは、上述したように２．２ｂａｒ〜３．５ｂａｒが好ましく、２．５ｂａｒ以上であると流体が極めて迅速に混合されるためより好ましい。
【００５２】
同様に、上述の３流体ノズルを用いる場合には、最も外側から噴射される第１の流れと、最も内側から噴射される第２の流れを流量で管理することも出来る。例えば、外側の第１の流れを１基あたり４〜１６Ｌ／秒に設定することが好ましく、６〜１２Ｌ／秒がより好ましい。これに対応して、最も内側の第２の流れを１基あたり０．５〜３．０Ｌ／秒に設定することが好ましく、１.０〜２.０Ｌ／秒がより好ましい。この場合、外側の液体の流量と最も内側の液体の流量との差は特に制限されないが、これら流量と前述の差圧による圧力管理と組み合わせることで、効率的な液体の混合が可能である。
【００５３】
また、本発明においては、製紙用薬品を含む液体が２種類以上あってもよく、例えば、歩留剤を含む液体と、サイズ剤を含む液体を用いることができ、このようにすれば２種類以上の製紙用薬品を紙料中に一度に混合するすることができる。例えば、歩留剤を含む液体が１つ、サイズ剤を含む液体が１つ、白水などの他の液体が２つある場合であると、合計４つの液体流れがあることになるが、その場合例えば、４流体ノズルを用いて、白水などの他の液体による噴射流を内と外に２つ設け、その間に、歩留剤の噴射流とサイズ剤の噴射流を導入することができる。
【００５４】
また、本発明においては、上述のように製紙用薬品を含む液体を複数用いて、複数の製紙用薬品を紙料中に混合することができるが、１つの液体中に複数の製紙用薬品を含ませて、その液体を紙料に噴射してもよい。例えば、歩留剤とサイズ剤を１つの液体に混合しておき、それを他の液体とともに紙料中に噴射することができる。なお、本発明において製紙用薬品を含む液体という場合、製紙用薬品を一定の割合で含む液体はもちろんのこと、製紙用薬品のバルクでの液体も包含され、また、水溶性薬品の水溶液だけでなく、填料の分散液なども含まれ、工程の流れから抜き出した紙料の一部を用いることもできる。
【００５５】
本発明においては、歩留剤を初めとする製紙用薬品を、他の液体とともに紙料に噴射するが、その箇所は１箇所であってもよいし、２箇所以上あってよい。また、同一の添加場所に対して複数の噴射装置を設置して１セットとした場合は、これと異なる箇所に噴射装置を単体で設置してもよいし、別のセットを設置してもよい。例えば、筒状の配管中を紙料が流れている場合、歩留剤を初めとする製紙用薬品を他の液体とともに紙料に噴射する噴射装置を配管上に複数設置すると、製紙用薬品の紙料への混合点を複数に分散させることができ、より効率的な混合が可能になる。多流体ノズルなどの噴射装置が複数基ある場合、各基において使用される製紙用薬品、他の流体、および圧力、流量等の条件は、各基で同じであってもよいし、それぞれの基で異なっていてもよい。
【００５６】
本発明において多流体ノズルとは、複数の流体を噴射できるノズルを意味し、その具体的な構成に限定はない。また、複数の流体を噴射するためポンプを用いることができる。ポンプは多流体ノズルに液体を送るために用いられ、多流体ノズルに専用のものでもよいし、他の工程における送液手段の一部を利用してもよい。本発明においては、ポンプや多流体ノズル内面の表面粗さを４μｍ以下とすると粕の発生が抑制されるため好ましく、２μｍ以下とするとより好ましい。表面粗さは、ＪＩＳＢ０６０１に準じて測定し、ミツトヨ社製の例えば、サーフテスト-３０１（ミツトヨ社製）を用いて測定することができる。
【００５７】
本発明の多流体ノズルは、複数の流体をそのまま紙料流れへ噴射して混合させてもよく、複数の流体を噴射および混合してから紙料へ導入してもよい。具体的な多流体ノズルとしては、これに限定されないが、ＴｒｕｍｐＪｅｔ（Wetend Technologies社）などの３流体ノズル、ＴｒｕｍｐＪｅｔ  ＣＨＯＲＤ（Wetend Technologies社）などの多流体ノズルなどを好適に用いることができる。多流体ノズルの例は特許文献１（特表２００７−５０８１２９）などに記載されており、必要に応じてその内容を参考にすることができる。また、本発明の噴射装置としては、装置内部で製紙用薬品と他の流体とを混合し一体として噴射する装置も用いることができ、具体的には例えばＰＡＲＥＴＯ（Nalco社）などが挙げられる。
【００５８】
抄紙工程・仕上げ工程
上記のようにして製紙用薬品を混合された紙料は、ヘッドボックスに送られ、ヘッドボックスからワイヤーに噴射されて抄紙される。本発明は、種々の抄紙機や抄紙法に適用することができる。抄紙機としては例えば、長網抄紙機、ツインワイヤー抄紙機、ギャップフォーマー抄紙機、ヤンキー抄紙機等で適宜抄紙できるが、特に地合が悪化しやすいツインワイヤー抄紙機でも、本発明の効果を有意に発揮させることができる。ツインワイヤー抄紙機としては、ギャップフォーマー、オントップフォーマーなどが挙げられる。
【００５９】
本発明において抄紙速度は特に制限されないが、高速であることが好ましい。すなわち、高速抄紙においてはスクリーンにおけるシェアが大きくなるため、スクリーン後に歩留剤を添加すると本発明の効果を享受しやすくなり、また、高速抄紙ではヘッドボックス内での紙料と希釈水との合流が激しくなるため、スクリーン後に歩留剤を添加しても紙料を均一に混合することができるため、地合の良好な紙を高歩留りで製造することができる。本発明において高速抄紙とは、７００ｍ／分以上での抄紙を意味するが、本発明を適用して得られる効果が大きいことから、本発明の抄速は８００ｍ／分以上が好ましく、１０００ｍ／分以上がより好ましく、１２００ｍ／分以上がより好ましく、１５００ｍ／分以上が最も好ましい。なお、抄紙機は今後も高速化が進むと予想されるが、本発明の効果が得られる限り、抄紙速度の上限は制限されない。
【００６０】
さらに、本発明においては、抄造した紙に種々の表面処理を施すことができる。表面処理としては、顔料塗工やクリア塗工などの表面塗工を施すこともできるし、カレンダー処理を施すこともできる。
【００６１】
本発明において、紙表面に表面処理剤を塗工する場合、例えば、プレドライヤーとアフタードライヤーの間に設置された表面塗工装置を利用することができる。塗工装置は、一般に使用されるもの用いることができ、例えば、新聞用紙用の抄紙機ではゲートロールサイズプレスなどのフィルムトランスファー型のサイズプレスが一般的に用いられ、本発明においても好ましく用いることができる。本発明においてこのような表面塗工装置を用いてクリア塗工する場合、デンプン、ポリアクリルアミド、ポリビニルアルコールなどの表面塗工剤を紙に塗工することができる。もちろん、本発明においては、このようなクリア塗工を施さなくてもよい。
【００６２】
クリア塗工する表面塗工剤の種類や組成は、特に限定はないが、表面強度の強化を目的とした水溶性高分子物質としては、生澱粉、酸化澱粉、エステル化澱粉、カチオン化澱粉、酵素変性澱粉、アルデヒド化澱粉、ヒドロキシエチル化澱粉、ヒドロキシプロピル化澱粉などの澱粉；カルボキシメチルセルロース、ヒドロキシエチルセルロース、メチルセルロースなどのセルロース誘導体；ポリビニルアルコール、カルボキシル変性ポリビニルアルコールなどの変性アルコール；スチレンブタジエン共重合体、ポリ酢酸ビニル、塩化ビニル−酢酸ビニル共重合体、ポリ塩化ビニル、ポリ塩化ビニリデン、ポリアクリル酸エステル、ポリアクリルアミドなどを単独または併用する。中でも表面強度向上効果にすぐれるヒドロキシエチル化澱粉またはヒドロキシプロピル化澱粉の塗布が最も好ましい。また、紙に吸水抵抗性を付与するために、前記の水溶性高分子物質の他に、スチレンアクリル酸、スチレンマレイン酸、オレフィン系化合物、アルキル（メタ）アクリレート系化合物など一般的な表面サイズ剤を併用塗布することができるが、中性抄紙の場合、サイズ剤のイオン性がカチオン性であるものを塗布することが好ましい。
【００６３】
水溶性高分子物質と表面サイズ剤からなる表面処理剤を塗布する場合、水溶性高分子物質と表面サイズ剤との混合比率は公用の範囲で行えば良く、特に限定はない。また、水溶性高分子物質および／または表面サイズ剤の塗布量も公用の範囲で行えば良く、特に限定はない。
【００６４】
また、顔料塗工する場合、顔料としてはカオリン、クレー、タルク、二酸化チタン、硫酸バリウム、硫酸カルシウム、酸化亜鉛、珪酸、珪酸塩、コロイダルシリカ、サチンホワイト等の無機顔料；プラスチックピグメント等の有機顔料を適宜選択して使用できる。接着剤としてはスチレン・ブタジエン系ラテックス、ポリビニルアルコール等の合成接着剤；澱粉類、セルロース誘導体等を便宜選択して使用できる。顔料と接着剤の割合は公用の範囲で行えば良く、特に限定はない。塗工装置としては、ブレードコーター、バーコーター、エアナイフコーター、リバースロールコーター、カーテンコーター、ロッドメタリングサイズプレスコーター、ゲートロールコーター等を使用できる。もちろん、本発明においては、このような顔料塗工を施さなくてもよい。顔料塗工を施した場合、紙の灰分は、顔料塗工層に含まれる無機物により高くなるため、本発明のある態様において、１０重量％〜５０重量％程度が好ましく、２０重量％〜４５重量％程度がより好ましい。
【００６５】
本発明においては、紙表面にカレンダー処理を施すこともできるが、カレンダー装置の種類と処理条件は特に限定はなく、金属ロールから成る通常のカレンダーやソフトニップカレンダー、高温ソフトニップカレンダーなどの公用の装置を適宜選定し、品質目標値に応じて、これらの装置の制御可能な範囲内で条件を設定すればよい。
【００６６】
（地合）
本発明の製造方法によれば、高い歩留り率で地合が良好な紙を得ることができる。地合は、レーザー光透過光変動法による地合指数（紙パルプ技術タイムス２８（５），１９８５，Ｐ３０−３５参照）により評価することができ、例えば、新聞用紙の場合、地合指数が１０．０以下であることが好ましく、８．０以下がさらに好ましい。ここで、地合指数は、値が小さいほど紙の紙合が良好であることを示し、地合指数で０．５の差は、肉眼でも地合の差として認識できるものである。
【００６７】
態様
本発明の内容をより詳細に説明するため、本発明の１つの態様に即して本発明の内容を以下に記載する。
【００６８】
図１に本発明の１態様を示す模式図を示す。図１に示す実施態様において、製紙用原料（紙料）は以下のように処理される。すなわち、パルプ、填料、その他の製紙用薬品などが第１チェスト（１２）、第２チェスト（１３）、種箱（１４）などで合流されて紙料が形成される。種箱における紙料濃度は約３％程度である。その後、種箱から排出された紙料が第１ファンポンプ（１５）において白水と合流し、紙料濃度が２％以下まで希釈される。希釈された紙料は、さらにスクリーン（１７）を用いて異物が除去される。スクリーンを出た紙料はヘッドボックス（１９）に送られ、ヘッドボックスから抄紙ワイヤーに紙料が噴射されて、ウェブが形成され、さらに乾燥されて紙が製造される。図１に示す態様においては、スクリーン処理により異物を除去した後の紙料に対して噴射装置（１８）を用いて歩留剤と他の液体を噴射して、紙料中に歩留剤を均一に混合させている。
【００６９】
図２に、本発明の多流体ノズルによって歩留剤が工程から抜き出された一部の紙料などの液体とともに噴射されて、紙料中に歩留剤が混合される１態様を示す。図２に示す態様においては、同心状の３流体ノズル（TrumpJet、Wetend technologies社など）を用いて、紙料や白水、またはクリア白水、清水などを外側（２１）と内側（２３）に噴射し、その間に歩留剤などの製紙用薬品を含む液体（２２）を噴射している。このように歩留剤を含む液体を紙料に噴射することにより、歩留剤などの製紙用薬品の流れ（２２）が他の液体の流れ（２１）・（２３）に巻き込まれながら紙料に合流するため、極めて迅速に歩留剤を紙料中に均一に行き渡らせることができる。
【００７０】
図３に、工程から紙料の一部を抜き出し、歩留剤とともに噴射装置から噴射して紙料中に歩留剤が混合される１態様を示す。図３に示す態様においては、紙料をスクリーン（３１）に通して異物を除去した後、紙料の一部を抜き出して、外側の流れと最も内側の流れの２つに分けて、歩留剤とともにポンプ（３２）を用いて噴射装置（３３）に供給され、紙料の流れに噴射されている。その後、紙料は白水と合流されてヘッドボックス（３４）へ送られ、ヘッドボックスから抄紙ワイヤー上へ紙料が噴射されてウェブが形成される。
【００７１】
本発明の内容をより詳細に説明するため以下に実施例を示すが、以下の実施例は本発明の範囲を限定するものではない。なお、特に断らない限り、本明細書において、部、％、及びｐｐｍは、それぞれ重量部、重量％、及び重量ｐｐｍを示すものとして記載される。
【実施例】
【００７２】
本発明における評価試験方法は次の通りである。評価結果を表１に示す。
＜歩留りの測定方法＞
ヘッドボックス原料とワイヤー下に抜け落ちた白水（ワイヤー下白水と記述する）について、それぞれ固形分濃度と灰分濃度を測定した。下記式（１）により紙料歩留りを、下記式（２）により灰分（填料）歩留りを測定した。なお、灰分の測定は、ヘッドボックス原料とワイヤー下白水について、その固形分を５２５℃で灰化し、重量を測定した。
【００７３】
【数１】
2011117118.tif 000003
【００７４】
【数２】
2011117118.tif 000004
【００７５】
＜地合の測定方法＞
野村商事製のＦＭＴ−ＭＩＩＩ（光透過光変動法）により地合指数を測定した。サンプル形状は１８×２５ｃｍとし、使用したＣＣＤカメラの絞り（感度）は１２とした。
【００７６】
＜紙質等の測定方法＞
坪量：ＪＩＳ  Ｐ  ８１２４：１９９８（ＩＳＯ  ５３６：１９９５）に従った。
灰分：ＪＩＳ Ｐ ８２５１：２００３に従った。
【００７７】
炭酸カルシウム含量：ＪＩＳ Ｐ ８２５１  および  ＪＩＳ Ｐ ８２５２に従い、５２５℃と９００℃で燃焼したときの灰分を算出し、次式（３）により炭酸カルシウム分を算出した。
【００７８】
【数３】
2011117118.tif 000005
【００７９】
＜紙面欠陥の評価＞
抄紙機による紙製造中に発生する欠陥のうち、抄紙機に設置されている欠陥検出機にて検出された欠陥で、大きさが縦４ｍｍ×横４ｍｍ以上のものが単位時間に発生した数から一日あたりの紙面欠陥数として下記式（４）にて算出した。また、紙面欠陥数は、以下の基準により評価した。◎：４０個／日以下、○：４１〜８０個／日、△：８１〜１２０個／日、×：１２１個／日以上。
【００８０】
【数４】
2011117118.tif 000006
【００８１】
＜断紙の評価＞
抄紙機の稼働中における一日あたり（２４時間操業）の紙切れの回数を集計した。断紙回数は、以下の基準により評価した。◎：０．４回／日以下、○：０．６回／日以下、△：０．８回／日以下、×：１．０回／日以上。
【００８２】
＜繊維分布の測定方法＞
繊維分析装置（Ｌｏｒｅｎｔｚｅｎ＆Ｗｅｔｔｒｅ製ＦｉｂｅｒＴｅｓｔｅｒ）により測定した繊維分布から、１ｍｍ以上の繊維が紙料に占める割合を求めた。
【００８３】
＜歩留剤の測定方法＞
・分子量：極限粘度法による重量平均分子量である。
・カチオン電荷密度：０．１ｇ／Ｌのサンプルの水溶液を１／１０００規定のポリビニルスルホン酸カリウム（ＰＶＳＫ）を用い自動滴定装置（ＢＴＧ製  ＭＵＴＥＫ  ＰＣＤ−０４）にてアニオン要求量を測定し、下記式（５）よりカチオン電荷密度を算出した。
【００８４】
【数５】
2011117118.tif 000007
【００８５】
・粘度：サンプルの０．３重量％水溶液について、Ｂ型粘度計（東京計器製ＢＬ型粘度計）にて２５℃、６０ｒｐｍの条件で測定した。
・粒子径：塩化ナトリウムにより電気伝導度を１００ｍＳ／ｍに調整した水で、サンプルを２５０ｍｇ／Ｌに希釈し、粒子径・ゼータ電位測定装置（Ｍａｌｖｅｒｎ製ＺＥＴＡＳＩＺＥＲ３０００ＨＳＡ）により測定した。
【００８６】
［実施例１］
ＤＩＰ（濾水度２００ｍｌ）８０部、ＴＭＰ（濾水度１００ｍｌ）１５部、及び針葉樹晒クラフトパルプ（ＮＢＫＰ、濾水度６００ｍｌ）５部を混合離解して調製したパルプスラリーに、填料として対パルプ固形分２０％の軽質炭酸カルシウム、内添紙力増強剤として対パルプ固形分０．５％のカチオン変性澱粉、対パルプ固形分２％の硫酸バンドを添加して紙料を調製した。なお、濾水度はカナダ標準濾水度（ＣＳＦ）を表し、紙料における１ｍｍ以上の繊維が占める割合は約３３長さ加重％であった。
【００８７】
次いで、この紙料をスクリーンに通して異物を除去した後、ヘッドボックスに到達する５秒以内に位置する場所で歩留剤を紙料に噴射した（図１）。歩留剤の噴射は、図２に示すような３流体ノズルを有する噴射装置（TrumpJet、Wetend technologies社製）を用いて行い、紙料流れから抜き出した紙料を３流体ノズルの外側と内側から噴射し、エマルション型で直鎖状のカチオン性ポリアクリルアミド系歩留剤（リアライザーＲ−３００、重量平均分子量約２０００万、、カチオン電荷密度１．７ｍｅｑ／ｇ、粘度６００ｍＰａ・ｓ、平均粒子径１０００ｎｍ、ソマール株式会社製）を含む液体を紙料の噴射流の間に噴射した（図３）。歩留剤の添加量は、紙料に対して０．０１５重量％だった。３流体ノズルの外側から噴射される流れ（インジェクションフロー）の圧力は、紙料の内圧より３．２ｂａｒ高く、３流体ノズルの内側から噴射される流れ（ミキシングフロー）の圧力は、紙料の内圧より１．０ｂａｒ高くした。歩留剤添加時の紙料濃度は１．１重量％であった。  この紙料をモジュールジェット型ヘッドボックスに送り、ヘッドボックスからツインワイヤー型の抄紙ワイヤー上に紙料を噴射して、抄紙速度１２５０ｍ／分で、坪量４３ｇ／ｍ２となるように中性抄紙により新聞用紙原紙を製造した。
【００８８】
この原紙にゲートロールコーターを用いて、ヒドロキシエチル化澱粉及びカチオン性表面サイズ剤（スチレン／アクリル酸エステル共重合体）からなる表面塗工剤（ヒドロキシエチル化澱粉の固形分濃度６．０％、表面サイズ剤の固形分濃度０．３０％）をフェルト面、ワイヤー面の両面に均等に塗工して、オフセット印刷用新聞用紙を得た。ヒドロキシエチル化澱粉とカチオン性表面サイズ剤の塗工量は、それぞれ０．７ｇ／ｍ２（両面合計）及び０．０４ｇ／ｍ２（両面合計）であった。
【００８９】
［実施例２］
実施例１の外側から噴射される流れの圧力を内圧より３．５ｂａｒ高くした以外は、実施例１と同様にしてオフセット印刷用新聞用紙を得た。
【００９０】
［実施例３］
実施例１の内側から噴射される流れの圧力を内圧より０．５ｂａｒ高くした以外は、実施例１と同様にしてオフセット印刷用新聞用紙を得た。
【００９１】
［実施例４］
実施例１の外側から噴射される流れの圧力を内圧より４．０ｂａｒ高くした以外は、実施例１と同様にしてオフセット印刷用新聞用紙を得た。
【００９２】
［実施例５］
実施例３において、歩留剤をディスパージョン型で直鎖状のカチオン性ポリアクリルアミド系歩留剤（ＮＤ３００、重量平均分子量約１５００万、カチオン電荷密度２．１ｍｅｑ／ｇ、粘度１２０ｍＰａ・ｓ、平均粒子径１２０ｎｍ、ハイモ株式会社製）に代えた以外は、実施例１と同様にしてオフセット印刷用新聞用紙を得た。
【００９３】
［比較例１］
実施例１の外側から噴射される流れの圧力を内圧より３．０ｂａｒ高くした以外は、実施例１と同様にしてオフセット印刷用新聞用紙を得た。
【００９４】
［比較例２］
実施例１の外側から噴射される流れの圧力を内圧より２．５ｂａｒ高くした以外は、実施例１と同様にしてオフセット印刷用新聞用紙を得た。
【００９５】
【表１】
2011117118.tif 000008
【００９６】
表１に、上記実施例および比較例の結果を示す。
実施例１〜５と比較例１・２の結果から、本発明にしたがって外側から噴射される流れ（インジェクションフロー）の圧力を紙料流れの圧力より３．１ｂａｒ以上高くすることによって、同レベルの紙料および灰分の歩留りにおいて、良好な地合が得られ、かつ紙面欠陥、断紙が低減することがわかる。特に、実施例１と比較例２の結果から、内側から噴射される流れ（ミキシングフロー）の圧力が同じである場合、外側から噴射される流れ（インジェクションフロー）の圧力が高い方が、地合が良化し、紙面欠陥や断紙が低減することがわかる。
【００９７】
また、実施例３と実施例５との比較から、ディスパージョン型の歩留剤を用いたときに、より良好な地合が得られ、紙料および灰分の歩留が向上し、紙面欠陥や断紙が低減していることがわかる。
【符号の説明】
【００９８】
（図１）１１：原料、１２：第１チェスト、１３：第２チェスト、１４：種箱、１５：
第１ファンポンプ、１６：第２ファンポンプ、１７：スクリーン、１８：噴射装置、１９：ヘッドボックス
（図２）２１：外側の流れ、２２：製紙用薬品の流れ、２３：内側の流れ、２４：紙料の流れ
（図３）３１：スクリーン、３２：ポンプ、３３：噴射装置、３４：ヘッドボックス
【図１】
2011117118.tif 000009
【図２】
2011117118.tif 000010
【図３】
2011117118.tif 000011